(57)【要約】大容量記憶装置の読み取りヘッド用の素子構造体の製造方法。ダイヤモンドライクカーボン等の比較的硬質な材料から形成された研磨停止層（４０）が、読み取りセンサ（３４）の形を定めるために積層体（３２）の一部を除去するイオンミリング中に積層体（３２）の領域をマスキングするために用いられるレジストマスク（４２）と積層体（３２）との間に位置する。読み取りセンサ（３４）の形が定められた後に、従来の化学的な方法を有するレジストマスク（４２）のリフトオフを必要としない平坦化工程によって、レジストマスク（４２）が除去される。Ａｌ２Ｏ３等の材料から成る電気絶縁層（４６）が、マスキングされた読み取りセンサ（３４）の上に形成される。これに加えてまたは代わりに、電気絶縁層（４６）を、レジストマスク（４２）が存在する場合には固焼きされてしまうような高温で実施される原子層堆積（ＡＬＤ）法を用いて形成することができる。
2008547150.tif 000002
【特許請求の範囲】
【請求項１】
読み取りセンサとして動作可能な多層膜を含む積層体を形成する段階と、
前記積層体の上に研磨停止層を形成する段階と、
前記積層体から、前記研磨停止層の一部で覆われている読み取りセンサの形を定める段階と、
前記研磨停止層の一部及び前記読み取りセンサの上に、電気絶縁体を含む絶縁層を形成する段階と、
前記絶縁層の上に、磁性材料を含むハードバイアス層を形成する段階と、
前記絶縁層及び前記ハードバイアス層を平坦化する段階と、
前記研磨停止層の一部の上で前記平坦化する段階を停止する段階とを備えた、素子構造体の製造方法。
【請求項２】
前記絶縁層及び前記ハードバイアス層を平坦化する段階は、
前記絶縁体及び前記ハードバイアス層を化学機械研磨法を用いて研磨する段階を更に備えた、請求項１に記載の製造方法。
【請求項３】
前記研磨停止層を形成する材料は、前記ハードバイアス層及び前記絶縁層を形成する材料よりも低い磨耗性を有する、請求項１に記載の製造方法。
【請求項４】
前記研磨停止層は１０ギガパスカルよりも大きい硬度を有する材料から成る、請求項１に記載の製造方法。
【請求項５】
前記研磨停止層はダイヤモンドライクカーボンである、請求項１に記載の製造方法。
【請求項６】
前記ダイヤモンドライクカーボンは、ダイレクトイオンビーム蒸着法、デュアルイオンビームスパッタリング法、無線周波数励起炭化水素グロー放電法、及び、直流励起炭化水素グロー放電法から成る組から選択された方法によって堆積させた水素化ダイヤモンドライクカーボンである、請求項５に記載の製造方法。
【請求項７】
前記ダイヤモンドライクカーボンは、ＦＣＡ法によって堆積させた四面体のアモルファス（ｔａ‐Ｃ）ダイヤモンドライクカーボンである、請求項５に記載の製造方法。
【請求項８】
前記絶縁層及び前記ハードバイアス層を平坦化する段階の後に、前記研磨停止層の一部を除去する段階を更に備えた、請求項１に記載の製造方法。
【請求項９】
前記研磨停止層の一部を除去する段階は、
前記絶縁層及び前記ハードバイアス層に対して選択的に前記研磨停止層を除去することができる乾式エッチング法によって、前記研磨停止層の一部を露出させる段階を更に備えた、請求項８に記載の製造方法。
【請求項１０】
前記乾式エッチング法は、プラズマ法及び反応性イオンビームエッチング法から成る組から選択される、請求項９に記載の製造方法。
【請求項１１】
前記研磨停止層はダイヤモンドライクカーボンであり、前記乾式エッチング法は酸素、アルゴンと酸素との混合物、及び、フッ素含有ガスから成る組から選択されたプロセスガスを用いる、請求項１０に記載の製造方法。
【請求項１２】
前記研磨停止層の一部を除去する段階の後に、前記絶縁層及び前記ハードバイアス層の上に導体から成る上部電極を形成する段階を更に備え、前記上部電極の導体が、前記研磨停止層の一部が除去される後に残るボイドを充填する、請求項８に記載の製造方法。
【請求項１３】
前記読み取りセンサの形を定める段階は、
前記研磨停止層及び前記積層体をレジストマスクでマスキングする段階と、
前記レジストマスクによってマスキングされた位置の前記研磨停止層の一部及び前記読み取りセンサの形を定めるために、前記研磨停止層及び前記積層体をイオンミリングする段階とを更に備えた、請求項１に記載の製造方法。
【請求項１４】
前記絶縁層及び前記ハードバイアス層が平坦化される時に、前記素子構造体から前記レジストマスクを除去する段階を更に備えた、請求項１３に記載の製造方法。
【請求項１５】
前記研磨停止層の一部の上で前記平坦化する段階を停止する時に、前記レジストマスクが前記素子構造体から完全に除去される、請求項１４に記載の製造方法。
【請求項１６】
前記絶縁層を形成する段階は、
原子層堆積（ＡＬＤ）法によって前記絶縁層を形成する段階を更に備えた、請求項１３に記載の製造方法。
【請求項１７】
前記ＡＬＤ法は１３０℃を超える温度で実施される、請求項１６に記載の製造方法。
【請求項１８】
前記積層体は、加えられる磁場に反応するために磁化方向が自由である材料層を含む、請求項１に記載の製造方法。
【請求項１９】
前記読み取りセンサは前記材料層から形成される自由層を含む、請求項１８に記載の製造方法。
【請求項２０】
前記絶縁層は原子層堆積（ＡＬＤ）法によって形成される、請求項１に記載の製造方法。
【請求項２１】
前記ＡＬＤ法は１３０℃を超える温度で実施される、請求項２０に記載の製造方法。
【請求項２２】
前記読み取りセンサは傾斜した側壁を有し、前記絶縁層を形成する段階は、
前記傾斜した側壁の上に、実質的に一様な厚さを有する絶縁層を形成する段階を更に備えた、請求項１に記載の製造方法。
【請求項２３】
読み取りセンサとして動作可能な多層膜を含む積層体を形成する段階と、
前記積層体の上に研磨停止層を形成する段階と、
レジストマスクによってマスキングされた位置の前記積層体から、前記研磨停止層の一部によって前記レジストマスクから離隔されている読み取りセンサの形を定める段階と、
原子層堆積（ＡＬＤ）法によって、前記研磨停止層の一部、前記レジストマスク及び前記読み取りセンサの上に、電気絶縁体から成る絶縁層を形成する段階とを備えた、素子構造体の製造方法。
【請求項２４】
前記絶縁層の上に、磁性材料を含むハードバイアス層を形成する段階と、
前記レジストマスクが前記素子構造体から除去されるように、前記絶縁層、前記ハードバイアス層及び前記レジストマスクを平坦化する段階と、
前記研磨停止層の一部の上で前記平坦化する段階を停止する段階とを更に備えた、請求項２３に記載の製造方法。
【請求項２５】
前記研磨停止層の一部を除去する段階を更に備えた、請求項２４に記載の製造方法。
【請求項２６】
前記研磨停止層の一部を除去する段階は、
前記読み取りセンサの隣接する層を形成する材料に対して選択的に前記研磨停止層の一部をエッチングし、前記読み取センサの隣接する層が前記研磨停止層の除去によって損傷を受けないようにする段階を更に備えた、請求項２５に記載の製造方法。
【請求項２７】
前記読み取りセンサの形を定める段階は、
前記絶縁層を形成する段階の前に、前記レジストマスクによってマスキングされた領域において前記読み取りセンサ及び前記研磨停止層の一部の形を定めるために、前記研磨停止層及び前記積層体をイオンミリングする段階を更に備えた、請求項２３に記載の製造方法。
【請求項２８】
前記ＡＬＤ法を１３０℃を超える温度で実施して前記電気絶縁体を堆積させる段階を更に備えた、請求項２３に記載の製造方法。
【発明の詳細な説明】
【技術分野】
【０００１】
本発明は、大容量記憶装置用の読み書きヘッドに係り、特に大容量記憶装置の読み取りヘッドにおいて用いられる読み取りセンサの製造方法に関する。
【背景技術】
【０００２】
磁気記憶は、情報処理産業の主力である。磁気ディスクドライブ等の記憶装置は、磁気的にエンコードされたデータを書き込み、記憶し、そして後の使用のために取り出すことが可能な記録媒体の薄層によって覆われたディスクまたは円盤状の記録媒体を含む。一般的に、書き込みヘッドの書き込みセンサは、記憶媒体の放射状で同心状のトラックに、磁気的にエンコードされたデータの離散的なビットを書き込む。磁気的にエンコードされたデータは、局所的な磁場の向きによって与えられる二進法の状態で記録媒体によって記憶され、読み取りヘッドの読み取りセンサを用いて読み取られる。読み取り及び書き込みヘッドは、読み書き動作を実施するためにコンピュータ制御で動作する回路に接続される。
【０００３】
記録媒体の面記録密度は、読み書きヘッドの限界寸法または最小フィーチャサイズによって、また、記録媒体を形成する構成材料によって限定される。読み書きヘッド装置の読み取りセンサ及び書き込みセンサの限界寸法が減少すると、記録媒体の面記憶密度が増大する。しかしながら、従来の読み書きヘッドの水平型のまたはＣＩＰ（Ｃｕｒｒｅｎｔ‐Ｉｎ‐Ｐｌａｎｅ）型のスピンバルブ読み取りセンサでは、読み取りヘッドの限界寸法がディープサブミクロンの限界寸法にまで減少されると、適切な出力振幅を生成することができない。結果として、非常に高いビット密度を達成することにおいて“水平型”記録媒体に対して優れていることが分かっている“垂直型”記録媒体を備えた高密度記憶装置では、ＣＰＰ（Ｃｕｒｒｅｎｔ‐Ｐｅｒｐｅｎｄｉｃｕｌａｒ‐Ｔｏ‐Ｐｌａｎｅ）型構造を有する読み取りセンサが、従来のＣＩＰ型スピンバルブ読み取りセンサに取って代わってきている。従来のＣＰＰ型読み取りセンサは、交換バイアススピンバルブまたは、巨大磁気抵抗（Ｇｉａｎｔ  Ｍａｇｎｅｔｏｒｅｓｉｓｔａｎｃｅ，ＧＭＲ）構造、強磁性／非磁性（Ｆｅｒｒｏｍａｇｎｅｔｉｃ／Ｎｏｎｍａｇｎｅｔｉｃ）多層（［ＦＭ／ＮＭ］ｎ）構造、トンネル磁気抵抗（Ｔｕｎｎｅｌ  Ｍａｇｎｅｔｏｒｅｓｉｓｔｉｖｅ，ＴＭＲ）構造を含む。
【０００４】
図１を参照すると、磁気ディスクドライブでは典型的に、読み取りヘッド１０及び書き込みヘッド１３が、円盤状の記録媒体１９の上方のアクチュエータアーム１７から懸架された可動スライダ１５上に、統合された読み書きヘッドとして集積される。円盤状の記録媒体１９が回転すると、空気力学的に設計されたスライダ１５が、回転している円盤状の記録媒体１９の数十ナノメートルのオーダのよく制御された距離において、空気ベアリング表面２１によって生成されたエアクッション上に乗る。回転している円盤状の記録媒体１９に接触することなく、アクチュエータ（図示せず）がアクチュエータアーム１７を動かして、読み書きヘッドの読み取り及び書き込みヘッド１０、１３を、回転している円盤状の記録媒体１９上の選択されたトラックの上方に位置付ける。
【０００５】
図２Ａを参照すると、読み取りヘッド１０（図１、２Ｂ）は、薄膜堆積法を用いて形成され得る。特に、読み取りヘッド１０の読み取りセンサ１２を形成するために不可欠な材料の積層体（図示せず）が、下部電極１８の上に形成される。その後、二層レジストマスク２３がこの積層体の上に形成され、複数の読み取りセンサ１２のそれぞれに対する予想される位置をマスキングする。二層レジストマスク２３は、上部レジスト層２３ａ及び下部レジスト層２３ｂを含み、下部レジスト層２３ｂは、上部レジスト層２３ａと比較して下部が切り取られている。下部が切り取られていることによって有利に、除去された材料が再堆積することが抑えられて、クリーンなリフトオフが促進される。マスキングされた積層体は高入射角でイオンミリングされて、二層レジストマスク２３によって保護されていない積層体の部分を除去する。イオンミリング後、結果物である読み取りセンサ１２には、台地状の表面を画定するために垂直方向に収束する傾斜した側壁２４によって、境界が与えられている。
【０００６】
その後、二層レジストマスク２３及び読み取りセンサ１２を支持する基板が、ハードバイアス（Ｈａｒｄ  Ｂｉａｓｉｎｇ，ＨＢ）層２０（図２Ｂ）及び絶縁層２２（図２Ｂ）を一面に堆積させることによって覆われる。その後、従来のリフトオフ法では、二層レジストマスク２３が化学的に剥離される。このリフトオフ法では、二層レジストマスク２３の上のＨＢ層２０及び絶縁層２２の余剰部分が除去され、読み取りセンサ１２の側壁に隣接する絶縁層２２及びＨＢ層２０の境界が画定される。残存した絶縁層２２は、読み取りヘッド１０のギャップ層として機能する。また、このリフトオフ法では、読み取りセンサ１２の最上層と上部電極１６（図２Ｂ）との間の電気的接触を確立するために、読み取りセンサ１２の上の台地状の部分を露出させる。
【０００７】
図２Ｂに示されるように、ＣＰＰ型読み取りヘッド１０は、検出層または自由層１４を特色とするイオンミリングされた読み取りセンサ１２と、上部電極１６と、下部電極１８とを含む。自由層１４は、“硬”磁性材料の一つ以上の層から成る、ＨＢ層２０によって、水平方向に安定化される。ハードバイアスの効果は、自由層１４とＨＢ層２０との間のＭｒｔ比（典型的には２ミリｅｍｕ毎ｃｍ２よりも大きい）と、自由層１４とＨＢ層２０との間の垂直整列の度合い及び物理的離隔とによって決定される。読み取りセンサ１２は、間に介在する絶縁層２２（電気絶縁体から成る（例えばアルミナ（Ａｌ２Ｏ３）））によって、ＨＢ層２０から電気的に絶縁される。
【０００８】
絶縁層２２を形成するために電気絶縁体を堆積させる一般的な方法には、デュアルコリメートマグネトロンスパッタリングを用いた物理気相蒸着（Ｐｈｙｓｉｃａｌ  Ｖａｐｏｒ  Ｄｅｐｏｓｉｔｉｏｎ，ＰＶＤ）またはイオンビーム蒸着（Ｉｏｎ  Ｂｅａｍ  Ｄｅｐｏｓｉｔｉｏｎ，ＩＢＤ）による室温でのコリメート堆積が含まれる。一般的に、コリメートＰＶＤ法を用いた読み取りセンサ１２の側壁２４上の段差被覆率（つまり、下記に定義される絶縁層２２の寸法“ａ”対絶縁層２２の寸法“ｂ”の比）は、側壁２４上の個別のエッチングの壁角度に依存して、略１５パーセントから３０パーセントの範囲に限られる。何故ならば、側壁２４の勾配が増大すると、段差被覆率が減少するからである。つまり、絶縁層の厚さは、側壁２４の高さに沿って逓減するので、側壁２４上よりもフィールド領域において顕著に厚い。一般的に、コリメートＰＶＤ法を用いた堆積と比較すると、ＩＢＤ法による絶縁層２２の堆積によって、読み取りセンサ１２の側壁２４上の段差被覆率が改善される。しかしながら、ＩＢＤ法で得られる段差被覆率は、ここでも側壁２４上の個別のエッチングの壁角度に依存して、最高でも略６０パーセントに限られる。
【０００９】
ＩＢＤ法またはＰＶＤ法のどちらによっても段差被覆率が悪いので、堆積させた絶縁層２２の電気絶縁体は、センサの側壁２４上よりも、読み取りセンサ１２から離れたフィールド領域において顕著に厚い。自由層１４近傍の側壁２４上の絶縁層２２の厚さａとフィールド領域の絶縁層２２の厚さｂとの典型的な差は、三倍以上である。例えば、センサの側壁２４上に５０Åの絶縁層２２を堆積させると、フィールド領域には少なくとも１５０Åから２００Åの厚さの絶縁層２２が生じることが多い。
【００１０】
典型的なＴＭＲセンサの積層体に対しては、フィールド領域とセンサの側壁２４上とでの絶縁層２２の厚さの差によって、自由層１４に対するＨＢ層２０の整列が悪くなる。厚さの差を原因とする幾何学的なオフセットは、読み取りセンサ１２に関しての高い表面トポグラフィを与え、リードギャップが上方に広がることになり、側方の読み取りから読み取り性能が悪くなることに繋がる。リードギャップの上方への広がり（一般的に図２Ｂに参照符号２６で示される）は、自由層１４に対してのＨＢ層２０の誤整列によるものであり、絶縁層２２のフィールドの厚い絶縁体（“ｂ”）が原因である。絶縁層２２の厚いフィールド領域は、適切な電気絶縁のために、側壁部分でのアルミナの最小厚さ“ａ”に一致することが必要とされる。厚いフィールド領域のせいで、ＨＢ層２０の中央平面は、自由層１４の側縁または中央平面よりも、その水平レベルが顕著に低く位置する。自由層１４の安定性は、自由層１４の側縁とＨＢ層２０との間のこの誤整列が原因で減少し、読み取りヘッド１０の性能を劣化させる。
【００１１】
側壁の被覆率が改善すると、厚さ“ｂ”が減少し、リードギャップの広がりが減少する。従って、絶縁層２２を、１００パーセントに近い段差被覆率が可能な原子層堆積（Ａｔｏｍｉｃ  Ｌａｙｅｒ  Ｄｅｐｏｓｉｔｉｏｎ，ＡＬＤ）法によって、堆積させることが可能であり、側壁２４上の電気絶縁体の厚さ“ａ”が、フィールド領域での厚さ“ｂ”に略等しくなる。これによって読み取りヘッド１０の性能が改善されるが、１３０℃を超えるＡＬＤ法における堆積温度は、二層レジストマスク２３（図２Ａ）を固焼きする。この固焼きによって、二層レジストマスク２３の下部レジスト層２３ｂと読み取りセンサ１２との間の接着が強くなり、二層レジストマスク２３を除去するために用いられるリフトオフ法を妨げる。堆積温度を１３０℃未満に限定すると、電気的な絶縁体を構成する層２２内に取り込まれる不純物の付随度合いが高くなるので、膜の性能が比較的悪くなる。例えば、低い堆積温度では、Ａｌ２Ｏ３中の水素及び炭素の不純物が比較的高レベルになり、伝導性及び漏洩電流密度が増大する。
【００１２】
更には、絶縁層２２を形成するのに用いられるリフトオフ法では、絶縁層２２の厚さに原理的な上限が課せられる。具体的には、リフトオフ法は、サブミクロンサイズの読み取りセンサ１０を形成するためのスケール（特に略２５０ナノメートルよりも小さいスケール）には適用されない。何故ならば、二層レジストマスク２３の上部レジスト層２３ａの下方の下部切り取り部が小さくなり過ぎるからである。更に、ＡＬＤによって達成される特徴的な１００パーセントの段差被覆率のせいで、絶縁層２２の電気絶縁体が、二層レジストマスク２３の上部レジスト層２３ａの下方の下部切り取り部を完全に充填する可能性があり、リフトオフ法をほぼ不可能なものにしてしまうか、少なくとも信頼できないものにしてしまう。他の制限は、読み取りセンサ１２の限界寸法の更なる減少に対して、二層レジストマスク２３の上部レジスト層２３ａの下方の下部切り取り部が最終的には、ＨＢ層２０及び絶縁層２２から成る上部層を支持するには小さくなり過ぎてしまうということであり、従って、リフトオフが信頼できないものになる。
【発明の開示】
【発明が解決しようとする課題】
【００１３】
従って、必要とされているのは、こうした読み取りセンサの従来の製造方法の上述のまた他の欠点を克服する、読み書きヘッド用の読み取りセンサの改善された製造方法である。
【課題を解決するための手段】
【００１４】
本発明によると、大容量記憶装置の読み取りヘッド用の素子構造体の製造方法が提供される。平坦化工程を採用して、レジストマスクを除去するが、このレジストマスクは、読み取りヘッドの読み取りセンサを形成する際の、イオンミリングマスクとして先行する製造段階において用いられるものである。研磨停止層は、比較的硬質及び／又は耐摩耗性の材料から形成され、戦略的に位置付けられて、従来の化学的な方法を有する二層レジストマスクのリフトオフの必要を無くす。従来の化学的なリフトオフを排除することによって、Ａｌ２Ｏ３等の材料から成る電気絶縁層を、１３０℃を超える温度で実施される原子層堆積（ＡＬＤ）法を用いて、読み取りセンサの上に形成することができる。
【００１５】
本発明の一側面による実施例においては、本製造方法は、読み取りセンサとして動作可能な多層膜を含む積層体を形成する段階と、積層体の上に研磨停止層を形成する段階と、研磨停止層の一部によって覆われている積層体から読み取りセンサの形を定める段階とを含む。読み取りセンサの形が定められた後に、研磨停止層の一部及び読み取りセンサの上に、電気絶縁体を含む絶縁層が形成される。絶縁層の上に、磁性材料を含むハードバイアス層が形成される。例えば化学機械研磨を用いて、絶縁層及びハードバイアス層が平坦化される。この平坦化は、垂直方向に対して、研磨停止層の一部の上で停止する。
【００１６】
本発明の他の側面による実施例においては、本製造方法は、読み取りセンサとして動作可能な多層膜を含む積層体を形成する段階と、積層体の上に研磨停止層を形成する段階と、研磨停止層の上にレジストマスクを形成する段階とを含む。読み取りセンサは、レジストマスクによってマスクキングされた位置の一つの積層体から形成される。読み取りセンサ及びレジストマスクは、研磨停止層の残留部分によって分離される。電気絶縁体から成る絶縁層が、１３０℃を超える温度で実施可能な原子層堆積（ＡＬＤ）法によって、研磨停止層の一部、レジストマスク及び読み取りセンサの上に形成される。
【発明を実施するための最良の形態】
【００１７】
添付図面は、本発明の原理を説明する前述の本発明の一般的な説明及び後述の実施形態の詳細な説明とともに、本発明の実施形態を例示するものである。
【００１８】
図３を参照すると、基板（図示せず）は、底部磁気シールド２８によって覆われる。この基板の上には、大容量記憶装置の読み取りヘッド６０（図９）においてそれぞれが用いられる予定の複数の読み取りセンサ３４（図５）が形成される。基板は、典型的にはディスク状であり、適切な非磁性材料または合金から形成され、例えばアルミニウム、チタン及び炭素の合金（ＡｌＴｉＣ）が挙げられるがこれに限定されるものではない。底部磁気シールド２８は、例えばニッケル鉄合金等の適切な従来の材料から形成される。その後、底部磁気シールド２８は、当業者にとって適切であると認識されている誘電体から成る絶縁層３０によって、覆われる。
【００１９】
複数の薄膜を含む積層体３２が絶縁層３０の上に形成されるが、ここで、個々それぞれの薄膜は、スパッタリング堆積法やイオンビーム蒸着（Ｉｏｎ  Ｂｅａｍ  Ｄｅｐｏｓｉｔｉｏｎ，ＩＢＤ）法等の適切な従来の堆積法によって形成される。積層体３２は、基板表面上に分布する位置において複数の読み取りセンサ３４（図５）の形を定めるように、後続プロセスで成形される。典型的には、積層体３２は、２００Åから４００Åの範囲の厚さを有する。
【００２０】
それぞれのセンサ３４は、磁気媒体から磁場を検出するように動作するセンサであり得る。従って、積層体３２内の薄膜は、読み取りセンサ３４を定めるのに適切な構成、厚さ及び配置を有し、好ましくはＣＰＰ（Ｃｕｒｒｅｎｔ‐Ｐｅｒｐｅｎｄｉｃｕｌａｒ‐Ｔｏ‐Ｐｌａｎｅ）型構造を有する。読み取りセンサ３４は複数の磁気抵抗（Ｍａｇｎｅｔｏｒｅｓｉｓｔｉｖｅ，ＭＲ）型センサの何れかとして構築され得り、ＡＭＲ（Ａｎｉｓｏｔｒｏｐｉｃ  Ｍａｇｎｅｔｏｒｅｓｉｓｔｉｖｅ，異方性磁気抵抗）構造、スピンバルブ構造、ＧＭＲ（Ｇｉａｎｔ  Ｍａｇｎｅｔｏｒｅｓｉｓｔｉｖｅ，巨大磁気抵抗）構造、ＴＭＲ（Ｔｕｎｎｅｌ  Ｍａｇｎｅｔｏｒｅｓｉｓｔｉｖｅ，トンネル磁気抵抗）構造、強磁性／非磁性（Ｆｅｒｒｏｍａｇｎｅｔｉｃ／Ｎｏｎｍａｇｎｅｔｉｃ）多層（［ＦＭ／ＮＭ］ｎ）構造が挙げられるが、これらに限定されるものではない。積層体３２内の一つ以上の層３６は、製造される読み取りセンサ３４の検出層または自由層３８（図５）になるものであり、加えられる磁場に反応するために磁化方向が自由である。例えば、ＴＭＲセンサとして動作する読み取りセンサ３４の自由層３８は、組成の異なる強磁性体（例えば、ニッケル鉄、コバルト鉄、ニッケル鉄コバルト等）の二つの層３６から成る。また、積層体３２は、読み取りセンサ３４の磁化ピン止め層になる材料層（図示せず）も含み、その磁化は、加えられる磁場において固定されている。また、自由層３８をピン止め層から離隔するスペーサ層（図示せず）も含まれる。
【００２１】
研磨停止層４０は、積層体３２上に形成される。研磨停止層４０は、当業者によって理解されるように、平坦化中に研磨を停止させるものとして機能するのに十分な硬さ及び／又は耐摩耗性を有する材料を含む。研磨停止層４０は、均等な平坦化条件の下での平坦化における除去速度が、絶縁層４６及びＨＢ層４８（図６）の除去速度よりも遅く、平坦化中に停止層として有効に機能する何らかの材料であり得る。研磨停止層４０は、製造工程の後続の平坦化段階中の損傷から読み取りセンサ３４を保護するように機能する。研磨停止層４０の厚さは５０Å以上であり得て、好ましくは、略５０Åから１００Åの範囲内である。研磨停止層４０は、後続の工程段階中に構造体から除去されて、製造された読み取りヘッド６０（図９）には存在しない。
【００２２】
研磨停止層４０は、メタンダイレクトＩＢＤ法、デュアルイオンビームスパッタリング法、無線周波数または直流励起炭化水素グロー放電法、下層のシリコンシード層上へのＩＢＤ法または炭化水素グロー放電法、ＦＣＡ（Ｆｉｌｔｅｒｅｄ  Ｃａｔｈｏｄｅ  Ａｒｃ）法等の従来の方法によって形成したダイヤモンドライクカーボン（Ｄｉａｍｏｎｏｄ‐Ｌｉｋｅ  Ｃａｒｂｏｎ，ＤＬＣ）を含む。好ましくは、ＤＬＣは、ダイレクトイオンビーム蒸着（ＩＢＤ）法、デュアルイオンビームスパッタリング法、無線周波数励起炭化水素グロー放電法、または、直流励起炭化水素グロー放電法によって形成された水素化ＤＬＣまたは、ＦＣＡ法によって形成された四面体のアモルファス（ｔａ‐Ｃ）ＤＬＣのいずれかである。ＤＬＣは、アブレーションにおいて磨耗性の低い比較的硬質の材料であり、ＣＭＰにおいて使用されるスラリに晒された際に化学的に不活性である。
【００２３】
研磨停止層４０を構成する材料は、絶縁層４６及びＨＢ層４８形成する構成材料よりも硬度が大きく、及び／又は、磨耗性が低い（つまり、耐摩耗性が大きい）。本発明の一実施形態では、研磨停止層４０の構成材料の硬度は、略１０ギガパスカル（ＧＰａ）よりも大きい。個別の形成方法に依存して、研磨停止層４０として使用されるＤＬＣの硬度は１０ＧＰａから略７０ＧＰａの範囲内であり得る。
【００２４】
図３と同様の参照符号が同様の特徴部を指称し後続の製造段階におけるものである図４を参照すると、レジストマスク４２が、研磨停止層４０上に従来のフォトリソグラフィのパターニング法によって形成される。レジストマスク４２は単層構造または多層構造のどちらでもよく、下部切り取り部を含んでも含まなくてもよい。本発明は、化学的なレジスト除去を用いた従来のリフトオフ法によるものではないので、後続の製造段階におけるリフトオフによる除去を促進する必要に関係無く、レジストマスク４２の構造を決めることができ、レジストマスク４２の組成を選択することができる。読み取りセンサ３４（図５）は、レジストマスク４２のパターニングによるイオンミリングから保護された位置の積層体３２内において、形が定められる。
【００２５】
図４と同様の参照符号が同様の特徴部を指称し後続の製造段階におけるものである図５を参照すると、イオンビームミリング工程（つまり、アルゴンのスパッタエッチング）を用いて、レジストマスク４２のパターン内部に定められた保護されたまたはマスキングされた位置において、積層体３２からリードセンサ３４の形を定める。イオンビームミリング工程では、多重入射角及び多重エネルギーを用いてリードセンサ３４の形を定めてもよい。本発明の一実施形態では、第一イオンビームミリング工程では、表面の垂線から３０°から１５°までの角度で入射し略６００電子ボルト（ｅＶ）から略１２００ｅＶの運動エネルギーを有するアルゴンイオンを用い、第二イオンビームミリング工程では、７５°から６０°までの角度で入射し略１００ｅＶから略４００ｅＶの運動エネルギーを有するアルゴンイオンを用いて、読み取りセンサ３４の側壁４４から、再堆積した材料を除去して、磁気不感層の形成を回避する。読み取りセンサ３４は、自由層３８を含み、イオンミリング中にレジストマスク４２によって保護される残留した厚さの研磨停止層４０によって覆われている。イオンミリング工程では、絶縁層３０及び／又は底部磁気シールド２８の垂直レベルに到達するまで、材料が除去される。
【００２６】
図５と同様の参照符号が同様の特徴部を指称し後続の製造段階におけるものである図６を参照すると、電気絶縁体から成る絶縁層４６が、図５の部分的に製造された構造のレジストマスク４２及び積層体３２の上に、好ましくはコンフォーマルに、形成される。好ましくは、絶縁層４６を形成する電気絶縁体はアルミナ（Ａｌ２Ｏ３）であり、原子層堆積（Ａｔｏｍｉｃ  Ｌａｙｅｒ  Ｄｅｐｏｓｉｔｉｏｎ，ＡＬＤ）法によって形成される。ＡＬＤ法は従来の堆積法であり、それぞれのアルミナの原子層またはその一部の堆積は、絶縁層４６を増加的に堆積させる自己制限的な方法で反応する適切な気相前駆体の交互且つ逐次的な導入によって制御される。ＡＬＤ法によってＡｌ２Ｏ３を形成するのに用いることができる気相前駆体の組の一つは、水蒸気及びトリメチルアルミニウム（Ａｌ（ＣＨ３）３，ＴＭＡ（Ｔｒｉｍｅｔｈｙｌａｌｕｍｉｎｕｍ））である。
【００２７】
ＡＬＤ法は、絶縁層４６を形成するのに用いることが可能なものであるが、略２３０℃の上限にまで拡張され得る広範な温度範囲内の比較的高温（好ましくは１３０℃を超える）で実施することが可能である。レジストのリフトオフに依る従来の方法では、レジストのリフトオフに負の影響を与える熱的な逆効果のせいで、ＡＬＤ法の上限温度は著しく低くなる。レジストのリフトオフに依らない本発明において用いられるＡＬＤ法用の上昇させた温度は、絶縁層４６を不純物含有量を少なく形成することを可能にし、漏洩電流を減少させることにより読み取りセンサ３４の性能を改善する。しかしながら、本発明は、不純物含有量が関係ないのであれば、及び／又は、研磨停止層４０の存在によって提供される利点を得られるのであれば、ＡＬＤ法を低温で実施することを妨げるものではない。更には、研磨停止層４０の存在によって提供される利点を得ながら、他の堆積法（好ましくは、コンフォーマルな堆積が可能な方法）を用いて、絶縁層４６を堆積させることもできる。
【００２８】
ハードバイアス（ＨＢ）層４８を絶縁層４６上に、好ましくはコンフォーマルに、堆積させる。本発明の図示された実施例においては、ＨＢ層４８は、シード層５０と、このシード層５０上に形成された“硬”磁性層５２とを含む。シード層５０は、クロム（Ｃｒ）、チタン（Ｔｉ）、チタンクロム合金（ＴｉＣｒ）、チタンタングステン合金（ＴｉＷ）、または、その上に存在する磁性層５２用の適切なエピタキシャルテンプレートを提供することが可能な適切な他の材料であり得る。磁性層５２を構成する“硬”磁性材料は、コバルトクロムプラチナ合金（ＣｏＣｒＰｔ）、コバルトプラチナ合金（ＣｏＰｔ）、または、読み取りセンサ３４に用いられるのに適切な磁性を備えた他の材料であり得る。一般的に、“硬”磁性材料とは、読み取りセンサ３４の動作時に用いられる比較的低磁場に晒された際に、その磁化方向が維持される材料のことである。本発明では、ＨＢ層４８が、図６に示される二層構造とは異なり、単層として単一の材料から形成される場合も想定され得る。
【００２９】
突出した読み取りセンサ３４と、イオンミリング後に絶縁層３０が露出される隣接する読み取りセンサ３４間の凹表面とにわたって、好ましくはコンフォーマルに、絶縁層４６及びＨＢ層４８が加えられた後では、ＨＢ層４８の露出している表面５４は凸凹である。表面トポグラフィのこの凸凹は、材料を除去する深さを制御する研磨停止層に依る後続の平坦化工程（図７）によって減じられる。
【００３０】
図６と同様の参照符号が同様の特徴部を指称し後続の製造段階におけるものである図７を参照すると、露出している表面５４は、従来の平坦化工程によって、平滑にされる。適切な平坦化工程の一つは、マイクロエレクトロニクス産業において用いられる従来の化学機械研磨（Ｃｈｅｍｉｃａｌ‐Ｍｅｃｈａｎｉｃａｌ  Ｐｏｌｉｓｈｉｎｇ，ＣＭＰ）法であり、研磨パッド及び研磨スラリを用いて材料を除去する。平坦化工程によって、読み取りセンサ３４を覆うＨＢ層４８及び絶縁層４６から余分な被覆材が除去され、また、レジストマスク４２が除去される。結果として、レジストマスク４２を除去するために、従来のリフトオフ法が必要とされない。
【００３１】
平坦化は、垂直方向に対して、研磨停止層４０のレベルで停止する。何故ならば、研磨停止層４０を構成する材料は、レジストマスク４２、絶縁層４６及びＨＢ層４８を構成する材料よりも、大きな硬度（好ましくは顕著に大きな硬度）を有するからである。露出している表面５４は、平坦化後においても表面トポグラフィを一部保持し得る。残留したＨＢ層は、自由層を水平方向に安定化させ、絶縁層４６の残留部は、完成品の読み取りセンサ６０のギャップ層を定義する。
【００３２】
図７と同様の参照符号が同様の特徴部を指称し後続の製造段階におけるものである図８を参照すると、研磨停止層４０は、部分的に製造された構造から除去される。除去される研磨停止層４０の後には、後続の製造段階において導体で充填されるキャビティまたはボイド５５が残され、読み取りセンサ３４の最上部が露出される。例えば研磨停止層４０がＤＬＣであるならば、酸素、アルゴンと酸素との混合物、または、フッ素含有ガスのプロセスガスを用いる、反応性イオンビームエッチング（Ｒｅａｃｔｉｖｅ  Ｉｏｎ  Ｂｅａｍ  Ｅｔｃｈ，ＲＩＢＥ）法やプラズマ法等の乾式エッチング法を用いて、乾式エッチング法に晒される他の材料に対して高い選択性で、ＤＬＣ層を制御可能に除去することができ、結果として、読み取りセンサ３４の最上層が損傷を受けることのない、効果的な除去となる。
【００３３】
図８と同様の参照符号が同様の特徴部を指称し後続の製造段階におけるものである図９を参照すると、導線又は上部電極５６が、図８の部分的に製造された構造の上に形成される。上部電極はアモルファスタンタル（α‐Ｔａ）、ロジウム（Ｒｈ）、ルテニウム（Ｒｕ）、または、タンタル及び金から成る三層構造（Ｔａ／Ａｕ／Ｔａ）等の導体から成る。上部電極５６の導体の一部は、研磨停止層４０の材料で占められていたボイド５５を充填し、読み取りセンサ３４の最上薄膜に高い伝導性を備えた電気コンタクトを確立する。ニッケル鉄（Ｎｉ‐Ｆｅ）合金等の従来の適切な材料の最上層シールド５８が、従来の堆積法によって、上部電極５６上に形成される。結果物である読み取りヘッド６０は、大容量記憶装置７２（図１０）の読み書きヘッドに用いられ、この装置の媒体層に記憶された磁気的にエンコードされたデータを読み取る。
【００３４】
読み取りセンサ３４の側壁４４上と、読み取りセンサ３４から離れたフィールド領域において、絶縁層が実質的に一様な厚さを有するので、ＨＢ層４８の中央平面は、自由層３８の側縁及び中央平面と略同じ水平レベルに位置する。従来の読み取りヘッド（図２Ｂ）と比較すると、自由層３８とＨＢ層４８との間の整列が良いので、自由層３８の安定性が顕著に改善される。
【００３５】
本発明の原理によると、読み取りヘッド６０を製造するのに用いられるＲＩＢＥ法、ＡＬＤ法及びＩＢＤ法を、真空を破壊せずに、単一のプロセスツールプラットフォームで実施することも可能である。こうした様々な工程を集積することは、センサの積層体内の金属層の酸化を減少させるという利点を有する。ここで、こうした酸化は、集積されていないプロットフォームにおいて、工程の間でのチャンバの移動時に構造体が大気に晒されると、生じる。本発明によって最小化または排除可能であるこの酸化は、トラック幅及び、ディープサブミクロンの読み取りセンサのハードバイアス／自由層の間隔の制御が悪くなることに繋がる可能性がある。ＩＢＥ法、ＡＬＤ法及びＩＢＤ法を集積するツールは、ビーコ・インスツルメンツ（Ｖｅｅｃｏ  Ｉｎｓｔｒｕｍｅｎｔｓ社）（ニューヨーク州プレーンビュー）から市販されているＮＥＸＵＳクラスタツールプラットフォームである。
【００３６】
絶縁層４６は、１００パーセント近い段差被覆率を提供するＡＬＤを用いて形成され得るので、電気絶縁性に優れる。ＡＬＤ法によって得られる原子層の成長によるデジタル化された原子層によって、絶縁層４６の厚さ、従って、自由層３８に対するＨＢ層４８の相対的な垂直度合い及び間隔を精密に制御することが可能になる。これによって、効果的なバイアスが可能になり、リードギャップの広がりが最小化され、読み取りセンサ３４の性能が改善される。また、絶縁層４６は、ＡＬＤ法の性質のおかげで、従来の多くのＩＢＤ法において観察され得る内外の非対称性が無い。
【００３７】
研磨停止層４０の存在によって、図７の平坦化工程の正確で信頼できる制御が得られる。また、レジストマスク４２を除去するための平坦化工程の使用を可能にする研磨停止層４０の存在によって、絶縁層４６が形成された後に、レジストマスク４２を化学的に除去する必要が無くなる。従って、レジストマスク４２が固焼きされることを考慮しなくていいので、絶縁層４６を形成するＡＬＤ法を、従来の方法よりも高温で行うことが可能である。研磨停止層４０がＤＬＣから形成される場合には、酸素のみ、アルゴン／酸素、またはフッ素ベースのプラズマを用いて、この製造段階における部分的に製造された構造のプラズマに晒される他の材料に対するＤＬＣの選択的な除去がもたらされる。こうした特定のプラズマの化学的性質は、研磨停止層４０のＤＬＣを完全且つクリーンに除去する性能を有し、上部電極５６と読み取りセンサ３４との間の高い電気伝導性によって特徴付けられるコンタクトの確立が促進される。
【００３８】
図９と同様の参照符号が同様の特徴部を指称し後続の製造段階におけるものである図１０を参照すると、読み取りヘッド６０は、大容量記憶装置７２内に組み込まれる。このため、読み取りヘッド６０（図９）及び書き込みヘッド（図示せず）を製造して、読み書きヘッド６４が定義された後に、支持基板がストリップへと切り出されて、スライダ６２の形にされる。また、スライダ６２も、書き込みヘッド（図示せず）及び、読み書きヘッド６４の動作に必要とされる他の構造（例えば、空気ベアリング表面）を含む。スライダ６２は、アクチュエータアーム６６の自由端から回転可能な円盤状の記録媒体６８の上方に懸架される。回転上の記録媒体６８は、磁気的にエンコードされたデータを記憶するのに適切な媒体層を含む。アクチュエータ７０がアクチュエータアーム６６を動かし、読み書きヘッド６４の読み取りヘッド６０を、回転している円盤状の記録媒体６８の媒体層の選択されたデータトラックの上方に位置付ける。読み取りヘッド６０は、円盤状の記録媒体６８の媒体層から、磁気的にエンコードされたデータを読み取る。この磁気的にエンコードされたデータは、これに先立つ書き込み動作において書き込みヘッドによって円盤状の記録媒体６８の媒体層に書き込まれその後の使用のために媒体層に記憶されたものである。大容量記憶装置７２の読み取りヘッド６０及び書き込みヘッドは、読み書き動作を実施するためにコンピュータ制御で作動する回路（図示せず）に接続される。
【００３９】
“垂直”、“水平”等の用語の指称は、指称の枠組みを確立するために、限定的ではなく例示的に成されるものである。本願において用いられる“水平”という用語は、基板の実際の空間的定位に関係無く、慣習的な平面または基板表面に平行な平面を定義するものである。“垂直”という用語は、今定義された水平に垂直な方向を称する。“上”、“上方”、“下方”、“側”（“側壁”）、“上部”、“下部”、“下”といった用語は、水平面に対して定義される。本発明の精神及び範囲から逸脱しないで本発明を説明するために、他の多様な指称の枠組みを採用してもよいことは理解されたい。
【００４０】
本素子構造体の製造については、特定の順番の製造段階によって説明してきた。しかしながら、順番が説明したものと異なってもよいことは理解されたい。例えば、二つ以上の製造段階を、示した順番に対して交換してもよい。更に、二つ以上の製造段階を、同時にまたは部分的に同時に実施してもよい、更に、様々な製造段階を省略してもよく、他の製造段階を追加してもよい。このような変形例の全てが本発明の範囲に存在するということを理解されたい。
【００４１】
本発明を様々な実施形態の説明によって例示し、これらの実施形態について特に詳細に説明してきたが、このような詳細に本願の特許請求の範囲が限定されることは、本出願人の意図したものではない。追加の利点及び改良は当業者にとって容易なものである。従って、その広範な側面における本発明は、特定の詳細、個々の装置及び方法、並びに、例示された実施例に限定されるものではない。従って、本願の一般的な発明の概念の精神または範囲から逸脱せずに、このような詳細から発展が成されるものである。
【図面の簡単な説明】
【００４２】
【図１】ＣＰＰ型読み取りヘッドを含む従来の大容量記憶装置の一部の図である。
【図２Ａ】図１の大容量記憶装置のＣＰＰ型読み取りヘッドを形成する従来の製造方法の一部の断面図である。
【図２Ｂ】製造が完了した後の従来のＣＰＰ型読み取りヘッドの図２Ａに類似する断面図である。
【図３】本発明の一実施形態による読み取りヘッドの製造方法の様々な段階における基板の一部の概略的な断面図である。
【図４】本発明の一実施形態による読み取りヘッドの製造方法の様々な段階における基板の一部の概略的な断面図である。
【図５】本発明の一実施形態による読み取りヘッドの製造方法の様々な段階における基板の一部の概略的な断面図である。
【図６】本発明の一実施形態による読み取りヘッドの製造方法の様々な段階における基板の一部の概略的な断面図である。
【図７】本発明の一実施形態による読み取りヘッドの製造方法の様々な段階における基板の一部の概略的な断面図である。
【図８】本発明の一実施形態による読み取りヘッドの製造方法の様々な段階における基板の一部の概略的な断面図である。
【図９】本発明の一実施形態による読み取りヘッドの製造方法の様々な段階における基板の一部の概略的な断面図である。
【図１０】図９の読み取りヘッドを組み込んだ大容量記憶装置の概略図である。
【符号の説明】
【００４３】
１０  読み取りヘッド
１２  読み取りセンサ
１３  書き込みヘッド
１４  自由層
１５  スライダ
１６  上部電極
１７  アクチュエータアーム
１８  下部電極
１９  円盤状の記録媒体
２０  ＨＢ層
２１  空気ベアリング表面
２２  絶縁層
２３  二層レジストマスク
２３ａ  上部レジスト層
２３ｂ  下部レジスト層
２４  側壁
２８  底部磁気シールド
３０  絶縁層
３２  積層体
３４  読み取りセンサ
３６  層
３８  自由層
４０  研磨停止層
４２  レジストマスク
４４  側壁
４６  絶縁層
４８  ＨＢ層
５０  シード層
５２  硬磁性層
５４  露出している表面
５５  ボイド
５６  上部電極
５８  最上層シールド
６０  読み取りヘッド
６２  スライダ
６４  読み書きヘッド
６６  アクチュエータアーム
６８  円盤状の記録媒体
７０  アクチュエータ
７２  大容量記憶装置
【図１】
2008547150.tif 000003
【図２Ａ】
2008547150.tif 000004
【図２Ｂ】
2008547150.tif 000005
【図３】
2008547150.tif 000006
【図４】
2008547150.tif 000007
【図５】
2008547150.tif 000008
【図６】
2008547150.tif 000009
【図７】
2008547150.tif 000010
【図８】
2008547150.tif 000011
【図９】
2008547150.tif 000012
【図１０】
2008547150.tif 000013
【国際調査報告】
2008547150.tif 000014
2008547150.tif 000015
2008547150.tif 000016